(57)【要約】【課題】全光束が高い昼白色の蛍光ランプを用いても、照射光が黄色味を帯びない照明器具のグローブ、照明器具用フィルターおよび照明器具を提供する。【解決手段】照明器具１は、蛍光ランプ２とグローブ３とを備える。蛍光ランプ２は、昼白色の蛍光ランプである。グローブ３は、昼白色の蛍光ランプ２の発光スペクトルにおける波長５５０ｎｍ以上の相対発光強度を減衰させ、青色光領域の波長の相対発光強度を増幅させるよう、波長５５０ｎｍ以上の光の透過率が調整された透光性材料から構成されている。好ましくは、グローブ３は、昼光色の蛍光ランプの発光スペクトルにおける青色光領域の波長の相対発光強度と略同等になるように、青色光領域の波長の相対発光強度を増幅させる。【選択図】図１
2011210551.tif 000002
【特許請求の範囲】
【請求項１】
蛍光ランプを光源に用いる照明器具のグローブであって、
昼白色の蛍光ランプの発光スペクトルにおいて、波長５５０ｎｍ以上の相対発光強度を減衰させ、青色光領域の波長の相対発光強度を増幅させるよう、波長５５０ｎｍ以上の光の透過率が調整された透光性材料から構成されていることを特徴とする照明器具のグローブ。
【請求項２】
昼光色の蛍光ランプの発光スペクトルにおける青色光領域の波長の相対発光強度と略同等になるように、前記青色光領域の波長の相対発光強度を増幅させることを特徴とする請求項１に記載の照明器具のグローブ。
【請求項３】
前記透光性材料は、一層構造であることを特徴とする請求項１または２に記載の照明器具のグローブ。
【請求項４】
前記透光性材料は、前記照明器具の蛍光ランプに近い側の第一の層と、前記照明器具の照射面に近い側の第二の層とを備える二層構造であり、
前記第一の層のＹＩ値は、前記第二の層のＹＩ値よりも小さいことを特徴とする請求項１または２に記載の照明器具のグローブ。
【請求項５】
前記照明器具のグローブは、天井直付け形の照明器具のグローブであることを特徴とする請求項１ないし４のいずれか１項に記載の照明器具のグローブ。
【請求項６】
昼白色の蛍光ランプの発光スペクトルにおいて、波長５５０ｎｍ以上の相対発光強度を減衰させ、青色光領域の波長の相対発光強度を増幅させるよう、波長５５０ｎｍ以上の光の透過率が調整された透光性材料から構成されていることを特徴とする照明器具用フィルター。
【請求項７】
請求項１ないし５のいずれか１項に記載の照明器具のグローブ、または、請求項６に記載の照明器具用フィルターと、昼白色の蛍光ランプとを備えることを特徴とする照明器具。
【発明の詳細な説明】
【技術分野】
【０００１】
本発明は、特定の波長の光の透過率を調整する照明器具のグローブ、照明器具用フィルター、および、該照明器具のグローブまたは該照明器具用フィルターを備える照明器具に関する。
【背景技術】
【０００２】
近年、グローブ（透光カバー）またはフィルターによって、特定の波長の光の透過率を調整するよう構成された照明器具が様々な用途で用いられている。
【０００３】
例えば、特許文献１には、植物の生育に必要な光を照射するための照明装置について記載されている。該照明装置は、植物に照射するための光を発光する照明装置であって、白色光を発光する外部電極蛍光ランプと、赤色光と青色光とが通過するフィルターを備えたカバーとを備える。
【０００４】
特許文献２には、色調や透光性を損なうことなく、虫が近寄りにくくした光フィルタおよび照明器具について記載されている。該光フィルタは、波長が３００ｎｍから３９５ｎｍまでの光を１００％カットし、波長が４０５ｎｍの光の透過率が５０％以下となり、波長が４５０ｎｍ以上の光の平均透過率が５０％以上となるようにカット率および透過率が調整された透光性材料からなる。
【０００５】
さらに、該光フィルタの、少なくとも人から視認可能な側の表面には、前述した透光性材料よりもＹＩ値の小さい層を積層している。ＹＩ値とは、ＪＩＳ  Ｋ７１０３に規定される黄色味の指数であり、Ｘ、Ｙ、Ｚを光源色の三刺激値とすると、ＹＩ＝１００×（１．２８Ｘ−１．０６Ｚ)／Ｙによって求められる。
【０００６】
一方、一般家庭またはオフィス等において使用されている照明器具は、蛍光ランプを使用したものが多く、設置場所または使用目的によって、様々な種類の蛍光ランプが使用される。蛍光ランプは、始動方式、安定器または形状等の様々な種類によって分類されるが、色温度によっても分類される。
【０００７】
蛍光ランプの色温度は、昼光色、昼白色、白色、温白色および電球色に分類されることが多い。このうち、昼光色（５７００〜７１００（Ｋ））または昼白色（４６００〜５５００（Ｋ））の蛍光ランプが、多く使用されている。
【先行技術文献】
【特許文献】
【０００８】
【特許文献１】特開２００６−３２０３１４号公報
【特許文献２】特開２００７−１８００４０号公報
【発明の概要】
【発明が解決しようとする課題】
【０００９】
しかし、昼光色の蛍光ランプは、昼白色の蛍光ランプと比較すると、照射光はみずみずしい印象を与えるが、全光束（ｌｍ）が低いという問題がある。一方、昼白色の蛍光ランプは、昼光色の蛍光ランプより全光束は高いが、照射光が黄色味を帯びており、見掛けがあまり良くないため、消費者に好まれにくいという問題がある。
【００１０】
本発明は上記事情に鑑みてなされたものであり、全光束が高い昼白色の蛍光ランプを用いても、照射光が黄色味を帯びない照明器具のグローブ、照明器具用フィルターおよび照明器具の提供を目的とする。
【課題を解決するための手段】
【００１１】
本発明の第１の観点に係る照明器具のグローブは、
蛍光ランプを光源に用いる照明器具のグローブであって、
昼白色の蛍光ランプの発光スペクトルにおいて、波長５５０ｎｍ以上の相対発光強度を減衰させ、青色光領域の波長の相対発光強度を増幅させるよう、波長５５０ｎｍ以上の光の透過率が調整された透光性材料から構成されていることを特徴とする。
【００１２】
本発明の第２の観点に係る照明器具用フィルターは、
昼白色の蛍光ランプの発光スペクトルにおける、波長５５０ｎｍ以上の相対発光強度を減衰させ、青色光領域の波長の相対発光強度を増幅させるよう、波長５５０ｎｍ以上の光の透過率が調整された透光性材料から構成されていることを特徴とする。
【００１３】
本発明の第３の観点に係る照明器具は、
本発明の第１の観点に係る照明器具のグローブ、または、本発明の第２の観点に係る照明器具用フィルターと、昼白色の蛍光ランプとを備えることを特徴とする。
【発明の効果】
【００１４】
本発明の照明器具のグローブ、照明器具用フィルターおよび照明器具によれば、全光束が高い昼白色の蛍光ランプを用いても、照射光が黄色味を帯びない。
【図面の簡単な説明】
【００１５】
【図１】本発明の実施の形態１に係る照明器具の構成例を示す分解斜視図である。
【図２】図１の照明器具においてグローブを取り付けた後の状態を示す断面図である。
【図３】図２のＡ部分の拡大図である。
【図４】実施の形態１の変形例に係る図２のＡ部分の拡大図である。
【図５】本発明の実施の形態２に係る照明器具の構成例を示す斜視図である。
【図６】具体例に係る各波長域における相対発光強度のデータ（発光スペクトル）を示す図である。
【発明を実施するための形態】
【００１６】
以下、本発明の実施の形態について図面を参照しながら詳細に説明する。図中同一または相当部分には同一符号を付す。
【００１７】
（実施の形態１）
図１は、本発明の実施の形態１に係る照明器具の構成例を示す分解斜視図である。図２は、図１の照明器具においてグローブを取り付けた後の状態を示す断面図である。照明器具１は、天井直付け形（シーリングタイプ）の照明器具である。照明器具１は、蛍光ランプ２とグローブ３とを備える。なお、蛍光ランプ２を点灯させるための点灯手段、その他照明器具１の細部については省略する。
【００１８】
蛍光ランプ２は、環形であり、光源色が昼白色の蛍光ランプである。昼白色は、若干黄色味がかった色合いであり、相関色温度は４６００〜５５００（Ｋ）程度である。グローブ３は、例えば、アクリル（ＰＭＭＡ）樹脂、ポリカーボネイト（ＰＣ）樹脂、ポリスチレン（ＰＳ）樹脂、ポリエチレン（ＰＥ）樹脂、ポリエチレンテレフタレート（ＰＥＴ）樹脂、または、その他当該技術分野において公知の透光性材料に、染料、紫外線吸収剤または顔料等を添加したものから構成されている。
【００１９】
図３は、図２のＡ部分の拡大図である。図３に示すように、昼白色の蛍光ランプ２を点灯させると、グローブ３を透過するまでは発光スペクトルａの光を発するが、グローブ３を透過すると発光スペクトルｂに変化する。これは、前述したように、グローブ３を構成する透光性材料には、染料、紫外線吸収剤または顔料等が添加されているため、グローブ３がフィルターの替わりとなり、特定の波長の光をカットするためである。
【００２０】
なお、染料等は、昼白色の蛍光ランプ２の発光スペクトルにおける、波長５５０ｎｍ以上の長波長域の相対発光強度が減衰するように添加する。すなわち、波長５５０ｎｍ以上の長波長域にフィルター領域を有するよう、染料等の色および添加量を調整する。
【００２１】
より詳細には、これら染料等を添加した透光性材料で構成したグローブ３を透過した後、波長５５０ｎｍ以上の相対発光強度が減衰し、青色光領域の波長（４００〜５００ｎｍ程度、より好ましくは４００〜４６０ｎｍ程度）の相対発光強度が増幅する。換言すれば、グローブ３を透過した光において青色の割合が高くなる。
【００２２】
最も好ましくは、グローブ３を透過した後の青色光領域の波長の相対発光強度が、昼光色の蛍光ランプの発光スペクトルにおける青色光領域の波長の相対発光強度と略同等（ほぼ近い値）になるように、透光性材料に添加する染料等の色および量を調整する。すると、照明器具１の光源は昼白色の蛍光ランプ２であるが、グローブ３を透過して照射される光は昼光色の蛍光ランプの光源色に近い色となる。
【００２３】
このように、本実施の形態１に係る照明器具１によると、光源が昼白色の蛍光ランプ２であるため、全光束が高く、昼光色の蛍光ランプを使用する場合よりも明るい光源となる。さらに、グローブ３を透過して照射される光は昼光色の蛍光ランプの光源色に近い色であるため、照射光が黄色味を帯びず、見掛けを良くすることができる。
【００２４】
図４は、実施の形態１の変形例に係る図２のＡ部分の拡大図である。本変形例に係る照明器具１は、前述した実施の形態１と同様、環形の昼白色の蛍光ランプ２と、グローブ３とを備えている、天井直付け形の照明器具である。前述した実施の形態１では、図３に示すようにグローブ３が一層構造である場合について述べたが、本変形例では、グローブ３は第一の層４と第二の層５とから構成される二層構造である。
【００２５】
第一の層４および第二の層５は、前述した実施の形態１と同様、透光性の合成樹脂等からなる材料から構成されている。図４に示すように、第一の層４は蛍光ランプ２に近い側の層であり、第二の層５は照明器具１の照射面（照明器具１によって照射される面）に近い側の層である。なお、第一の層４のＹＩ値が第二の層５のＹＩ値よりも小さくなるよう、第一の層４を構成する透光性の材料には、適宜、染料、紫外線吸収剤または顔料等を添加する。
【００２６】
図４に示すように、昼白色の蛍光ランプ２を点灯させると、グローブ３を透過するまでは発光スペクトルａの光を発するが、グローブ３を透過すると発光スペクトルｂに変化する。これは、染料等が添加されている第一の層４がフィルターの替わりとなり、特定の波長の光をカットするためである。
【００２７】
なお、第一の層４の染料等は、前述した実施の形態１と同様、昼白色の蛍光ランプ２の発光スペクトルにおける波長５５０ｎｍ以上の長波長域の相対発光強度が減衰するように添加する。すなわち、波長５５０ｎｍ以上の長波長域にフィルター領域を有するよう、染料等の色または添加量を調整する。
【００２８】
より詳細には、図３において述べた場合と同様に、これら染料等を添加した透光性材料で構成した第一の層４および第二の層５を透過した後、波長５５０ｎｍ以上の相対発光強度が減衰し、青色光領域の波長（４００〜５００ｎｍ程度、より好ましくは４００〜４６０ｎｍ程度）の相対発光強度が増幅する。換言すれば、グローブ３を透過した光において青色の割合が高くなる。
【００２９】
最も好ましくは、グローブ３を透過した後の青色光領域の波長の相対発光強度が、昼光色の蛍光ランプの発光スペクトルにおける青色光領域の波長の相対発光強度と略同等（ほぼ近い値）になるように、透光性材料に添加する染料等の色および量を調整する。すると、照明器具１の光源は昼白色の蛍光ランプ２であるが、グローブ３を透過して照射される光は昼光色の蛍光ランプの光源色に近い色となる。
【００３０】
このように、本変形例に係る照明器具１によると、光源が昼白色の蛍光ランプ２であるため、全光束が高く、昼光色の蛍光ランプを使用する場合よりも明るい光源となる。さらに、第一の層４と第二の層５とからなるグローブ３を透過して照射される光は昼光色の蛍光ランプの光源色に近い色であるため、照射光が黄色味を帯びず、見掛けを良くすることができる。
【００３１】
なお、本変形例では第一の層４の透光性材料に染料等を添加する場合について述べたが、二層構造であり、かつ、第一の層４のＹＩ値が第二の層５のＹＩ値よりも小さければ、各層はどのような透光性材料および／または添加物から構成されていてもよい。例えば、透光性材料のみから構成されている第二の層５の表面に染料等のみから構成されている第一の層４を塗装してもよいし、第一の層４および第二の層５の両方に染料等を添加しても構わない。
【００３２】
（実施の形態２）
図５は、本発明の実施の形態２に係る照明器具の構成例を示す斜視図である。照明器具１は、壁面取付形の照明器具である。照明器具１は、蛍光ランプ２と透光カバー６と光フィルター７とを備えている。なお、蛍光ランプ２を点灯させるための点灯手段、その他照明器具１の細部については省略する。
【００３３】
蛍光ランプ２は、電球形で、光源色が昼白色の蛍光ランプである。透光カバー６は、実施の形態１で述べたような透光性の合成樹脂、ガラス、または、その他当該技術分野において公知の透光性材料等からなる。光フィルター７は、実施の形態１で述べたような透光性の合成樹脂材料等に、染料、紫外線吸収剤または顔料等を添加したものから構成されており、透光カバー６の裏面に貼付できるようになっている。
【００３４】
光フィルター７に添加する染料等は、昼白色の蛍光ランプ２の発光スペクトルにおける波長５５０ｎｍ以上の長波長域の相対発光強度が減衰するように添加する。すなわち、波長５５０ｎｍ以上の長波長域にフィルター領域を有するよう、染料等の色または添加量を調整する。
【００３５】
より詳細には、実施の形態１において述べた場合と同様に、これら染料等を添加した透光性材料で構成した光フィルター７を透過した後、波長５５０ｎｍ以上の相対発光強度が減衰し、青色光領域の波長（４００〜５００ｎｍ程度、より好ましくは４００〜４６０ｎｍ程度）の相対発光強度が増幅する。換言すれば、透光カバー６および光フィルター７を透過した光において青色の割合が高くなる。
【００３６】
最も好ましくは、光フィルター７および透光カバー６を透過した後の青色光領域の波長の相対発光強度が、昼光色の蛍光ランプの発光スペクトルにおける青色光領域の波長の相対発光強度と略同等（ほぼ近い値）になるように、透光性材料に添加する染料等の色および量を調整する。すると、照明器具１の光源は昼白色の蛍光ランプ２であるが、透光カバー６および光フィルター７を透過して照射される光は昼光色の蛍光ランプの光源色に近い色となる。
【００３７】
このように、本実施の形態２に係る照明器具１によると、光源が昼白色の蛍光ランプ２であるため、全光束が高く、昼光色の蛍光ランプを使用する場合よりも明るい光源となる。さらに、光フィルター７を透過して照射される光は昼光色の蛍光ランプの光源色に近い色であるため、照射光が黄色味を帯びず、見掛けを良くすることができる。
【００３８】
また、本実施の形態２に係る光フィルター７は、貼付可能なフィルター形状であるため、既存の照明器具１の透光カバー６の裏面に貼付するだけで本発明の効果を得ることも可能である。
【００３９】
前述した実施の形態１もしくはその変形例または実施の形態２では、環形または電球形の蛍光ランプ２の場合について述べたが、その他、直管形またはコンパクト形等、どのような形状の蛍光ランプ２でも本発明を適用可能である。
【００４０】
また、カバーが透光性材料から構成されており、かつ、蛍光ランプ２の光がカバーを透過し照射する照明器具１であれば、どのような種類の照明器具１でも本発明を適用することができる。例えば、前述した実施の形態１もしくはその変形例または実施の形態２では、天井直付け形または壁面取付形の照明器具１の場合について述べたが、その他フットライトまたはスタンドライト等に適用しても構わない。
【００４１】
（具体例）
図６は、具体例に係る各波長域における相対発光強度のデータ（発光スペクトル）を示す図である。具体的には、昼白色の蛍光ランプの発光スペクトルと、昼光色の蛍光ランプの発光スペクトルと、昼白色の蛍光ランプから出る光が本具体例に係る照明器具のグローブを透過した後の発光スペクトル（特殊グローブの発光スペクトル）とを実際に計測した例を示す。
【００４２】
本具体例に係る照明器具のグローブは、図１および図４に示す照明器具１のグローブ３のように、天井直付け形の照明器具１のグローブの裏面に、シルク印刷で塗料を印刷処理（図４に示す第一の層４に相当）することによって製造したものである。塗料の成分は、青系塗料が約６０％、希釈材が約３５％、白系塗料が約５％である。
【００４３】
図６に示すように、やはり昼光色蛍光ランプの発光スペクトルは、昼白色蛍光ランプの発光スペクトルと比較して、青色光領域の波長（４００〜５００ｎｍ程度）の相対発光強度が高くなっていた。
【００４４】
しかし、波長５５０ｎｍ以上の長波長域では、波長５８６ｎｍのピークにおいて、昼白色の蛍光ランプの相対発光強度２１％（Ｘ１）は、特殊グローブの蛍光ランプでは１８％（Ｙ１）まで下がっている。さらに、波長６１１ｎｍのピークにおいて、昼白色の蛍光ランプの相対発光強度７０％（Ｘ２）は、特殊グローブの蛍光ランプでは５７％（Ｙ２）まで下がっている。これは、前述したような青系塗料を印刷処理することによって、波長５５０ｎｍ以上の相対発光強度が減衰するということを示している。
【００４５】
この結果から、本発明に係る照明器具のグローブを透過すると、長波長域の相対発光強度が減衰するため、総合的な青色光領域の波長の相対発光強度が増幅する。すなわち、黄色味がかった色だった昼白色の蛍光ランプから出る光は、本発明に係る照明器具のグローブを透過することにより、昼光色の蛍光ランプのようなみずみずしい色合いになることが考え得る。さらに、昼光色の蛍光ランプの発光スペクトルにおける青色光領域の波長の相対発光強度と略同等（ほぼ近い値）になるよう、塗料等の色および量を調整することで、昼光色の蛍光ランプにより近い色合いの照射光となることが示唆される。
【００４６】
以上、実施の形態について説明したが、本発明は上述した実施の形態に限定されることはなく、本発明の範囲内で種々の実施形態が可能である。
【００４７】
上記の実施形態の一部または全部は、以下の付記のようにも記載されうるが、以下には限られない。
【００４８】
（付記１）蛍光ランプを光源に用いる照明器具のグローブであって、
昼白色の蛍光ランプの発光スペクトルにおいて、波長５５０ｎｍ以上の相対発光強度を減衰させ、青色光領域の波長の相対発光強度を増幅させるよう、波長５５０ｎｍ以上の光の透過率が調整された透光性材料から構成されていることを特徴とする照明器具のグローブ。
【００４９】
（付記２）昼光色の蛍光ランプの発光スペクトルにおける青色光領域の波長の相対発光強度と略同等になるように、前記青色光領域の波長の相対発光強度を増幅させることを特徴とする付記１に記載の照明器具のグローブ。
【００５０】
（付記３）前記透光性材料は、一層構造であることを特徴とする付記１または２に記載の照明器具のグローブ。
【００５１】
（付記４）前記透光性材料は、前記照明器具の蛍光ランプに近い側の第一の層と、前記照明器具の照射面に近い側の第二の層とを備える二層構造であり、
前記第一の層のＹＩ値は、前記第二の層のＹＩ値よりも小さいことを特徴とする付記１または２に記載の照明器具のグローブ。
【００５２】
（付記５）前記照明器具のグローブは、天井直付け形の照明器具のグローブであることを特徴とする付記１ないし４のいずれかに記載の照明器具のグローブ。
【００５３】
（付記６）昼白色の蛍光ランプの発光スペクトルにおいて、波長５５０ｎｍ以上の相対発光強度を減衰させ、青色光領域の波長の相対発光強度を増幅させるよう、波長５５０ｎｍ以上の光の透過率が調整された透光性材料から構成されていることを特徴とする照明器具用フィルター。
【００５４】
（付記７）付記１ないし５のいずれかに記載の照明器具のグローブ、または、付記６に記載の照明器具用フィルターと、昼白色の蛍光ランプとを備えることを特徴とする照明器具。
【符号の説明】
【００５５】
１  照明器具
２  蛍光ランプ
３  グローブ
４  第一の層
５  第二の層
６  透光カバー
７  光フィルター
【図１】
2011210551.tif 000003
【図２】
2011210551.tif 000004
【図３】
2011210551.tif 000005
【図４】
2011210551.tif 000006
【図５】
2011210551.tif 000007
【図６】
2011210551.tif 000008